(57)【要約】【課題】記録媒体の防汚性を再現性良く、かつ定量的に評価する試験方法及びそれに用いられる擬似指紋転写用のスタンプを提供することを目的とする。【解決手段】記録媒体の防汚性試験に用いられる擬似指紋付着用のスタンプであって、記録媒体に押し当てられるスタンプの押し当て面１１が凹凸形状に形成されていることにより、押し当て面１１を押し当てた状態で記録媒体の表面に接触しない凹部１２を有していることを特徴とするスタンプ。【選択図】図１
2012228834.tif 000002
【特許請求の範囲】
【請求項１】
記録媒体の防汚性試験に用いられる擬似指紋付着用のスタンプであって、
前記記録媒体に押し当てられる前記スタンプの押し当て面が凹凸形状に形成されていることにより、前記押し当て面を押し当てた状態で前記記録媒体の表面に接触しない凹部を有している
ことを特徴とする、スタンプ。
【請求項２】
前記押し当て面全体の面積における凸部の占める面積の割合が、１０％以上９０％以下である
ことを特徴とする、請求項１に記載のスタンプ。
【請求項３】
前記押し当て面全体の面積における前記凸部の占める面積の割合が、４０％以上６０％以下である
ことを特徴とする、請求項１に記載のスタンプ。
【請求項４】
前記押し当て面における前記凹凸形状が、同心円状または螺旋状の溝により形成されている
ことを特徴とする、請求項１乃至３項の何れか1項に記載のスタンプ。
【請求項５】
前記溝の半径方向における幅が１００〜３００μｍであり、前記溝間の半径方向における幅が１００〜５００μｍである
ことを特徴とする、請求項４に記載のスタンプ。
【請求項６】
請求項１乃至５項の何れか１項に記載の擬似指紋付着用のスタンプを用いる
ことを特徴とする、記録媒体の防汚性試験の方法。
【発明の詳細な説明】
【技術分野】
【０００１】
本発明は、光記録媒体等の記録媒体の試験方法に関する。更に詳しくは、記録媒体の防汚性試験方法及び該試験方法に用いられる擬似指紋用スタンプに関する。
【背景技術】
【０００２】
ＣＤやＤＶＤに代表される光ディスク等の記録媒体は、ユーザーが直接手に触れて使用するものである。従って、その使用に際し、主に人間の指紋の付着によるディスク表面の汚染が発生する。これらの汚染が著しい場合は、記録媒体の情報の記録再生に悪影響を与えるため、光ディスクの表面には、指紋付着性の低減、又は指紋除去性の向上を目的とした適切な表面処理が施されることが多い。
【０００３】
このような防汚性向上の目的のために、光ディスク表面には撥水、撥油機能を有する保護層を設ける等の対策が取られることが一般的である。これらの対策の効果を評価する方法としては、ディスク表面の接触角の測定等、物理特性による方法が一例として挙げられるが、実際の使用における防汚性を正確に評価するには不十分であった。
【０００４】
このような状況の中、より実際の使用に近い状況を再現して防汚性の評価を行おうとする方法が提案されてきている。例えば、特許文献１には、人間の指紋により付着する油脂の成分に近い人工指紋液を作製し、シリコーンゴム等からなるゴム栓状の擬似指紋転写材を用いて、光ディスク表面に擬似指紋を転写し、転写箇所の記録再生特性を評価する方法が提案されている（特許文献１）。
【０００５】
しかしながら、上記の方法では、防汚性の比較的低い光ディスクにおいてはある程度再現性良く評価が可能であるものの、最近の撥水性、撥油性が改良された光ディスクにおいてはその防汚性を再現性良く精密に評価することが困難な場合があることが判ってきた。即ち、実際の使用上の防汚性がより良好な光ディスクの評価結果が、本来の防汚性を反映せずに相対的に悪くなってしまう場合があるのである。
【０００６】
この原因について、本発明者等は以下のように推測している。前述の擬似指紋転写材（以下、スタンプと記載）を光ディスク表面に押し当てて前記人工指紋液を光ディスク表面に転写する際、比較的防汚性の低い光ディスクにおいてはほぼ均一に人工指紋液が転写される。しかしながら、より撥油性を改善した防汚性の高い光ディスクにおいては、撥油性が高いが故に、強い力でスタンプを押し付けると、人工指紋液が光ディスク表面とスタンプとの間を滑り外側（ディスク端部）に押し出されて、人工指紋液が均一に転写されずに、スタンプの縁の部分に凝集してしまい、その部分での記録再生特性が劣化してしまう場合があるのである。また、人工指紋液が滑らない程度の小さな荷重でスタンプすると、スタンプ表面がディスクと均一に密着しなくなり、結果にバラつきが生じる。このような現象が生じてしまう背景には、スタンプの形状が実際の指紋形状と大きく異なることに一因があると考えられる。
【０００７】
上記方法において用いられるスタンプは、シリコーンゴム製であり、図３に示すような円錐柱のゴム栓状のスタンプ３０である。図中の半径１２ｍｍの上面部分が、光ディスク表面に押し当てられる押し当て面３１である。本来スタンプの表面形状は、実際の指紋を再現したものが望ましいはずであるが、従来の方法で用いられるスタンプの表面形状は基本的に略平面であり、＃２４０のサンドペーパー３２で擦ることにより表面を若干粗くされている。
【先行技術文献】
【特許文献】
【０００８】
【特許文献１】特開２００４−２８１０１０号公報
【発明の概要】
【発明が解決しようとする課題】
【０００９】
本願発明は、上記実情を鑑み、記録媒体の防汚性を再現性良く、かつ定量的に評価する試験方法及びそれに用いられる擬似指紋転写用のスタンプを提供することを目的とするものである。
【課題を解決するための手段】
【００１０】
本発明者等は上記課題を解決すべく鋭意検討した結果、スタンプの押し当て面の形状を工夫することにより、記録媒体の防汚性の評価を定量的かつ再現性良く行えることを見出し、本発明に到達した。
【００１１】
（１）即ち、本発明のスタンプは、記録媒体の防汚性試験に用いられる擬似指紋付着用のスタンプであって、前記記録媒体に押し当てられる前記スタンプの押し当て面が凹凸形状に形成されていることにより、前記押し当て面を押し当てた状態で前記記録媒体の表面に接触しない凹部を有していることを特徴としている。
【００１２】
（２）ここで、前記押し当て面全体の面積における凸部の占める面積の割合が、１０％以上９０％以下であることが好ましい。
（３）また、前記押し当て面全体の面積における前記凸部の占める面積の割合が、４０％以上６０％以下であることが好ましい。
（４）また、前記押し当て面における前記凹凸形状が、同心円状または螺旋状の溝により形成されていることが好ましい。
（５）また、前記溝の半径方向における幅が１００〜３００μｍであり、前記溝間の半径方向における幅が１００〜５００μｍであることが好ましい。
（６）また、本発明の別の要旨は、上記の擬似指紋付着用のスタンプを用いることを特徴とする、記録媒体の防汚性試験の方法に存ずる。
【発明の効果】
【００１３】
本発明によれば、擬似指紋付着用のスタンプにより記録ディスクに対して、均一に人工指紋液を付着させることができる。これにより、記録媒体の防汚性を再現性良く、かつ定量的に評価する試験方法及びそれに用いられる擬似指紋転写用のスタンプを提供することが可能となる。
【図面の簡単な説明】
【００１４】
【図１】（ａ）、（ｂ）は、本発明の一実施形態に係る防汚性試験用スタンプを表わす模式図であり、（ａ）は本発明の一実施形態に係る防汚性試験用スタンプを押し当て面（上方）から表わした図である。（ｂ）は本発明の一実施形態に係る防汚性試験用スタンプのＡ−Ａ矢視断面図である。
【図２】（ａ）、（ｂ）は、比較例の防汚性試験用スタンプを表わす模式図であり、（ａ）は比較例の防汚性試験用スタンプを押し当て面（上方）から表わした図である。（ｂ）は比較例の防汚性試験用スタンプのＡ−Ａ矢視断面図である。
【図３】は、従来の防汚性試験用スタンプを表わす模式図である。
【図４】（ａ）、（ｂ）、（ｃ）は、防汚性試験におけるインク転写方法を順に説明するための模式図である。
【図５】（ａ）、（ｂ）は、防汚性試験におけるスピンコートを説明するための模式図である。
【図６】（ａ）、（ｂ）、（ｃ）は、従来の防汚性試験用スタンプまたは人間の指紋により人工指紋液をディスク上に転写した様子を顕微鏡観察した写真であり、（ａ）は従来の防汚性試験用スタンプにより転写した人工指紋液のスタンプ中央部分にあたる位置の様子を示す写真である。（ｂ）は従来の防汚性試験用スタンプにより転写した人工指紋液のスタンプ端部部分にあたる位置の様子を示す写真である。（ｃ）は人間の指紋により転写した人工指紋液の指紋中央部分にあたる位置の様子を示す写真である。
【図７】（ａ−１）〜（ａ−４）は、本発明の一実施形態に係る防汚性試験用スタンプの作製方法を説明する模式的な図である。（ｂ−１）〜（ｂ−４）は、比較例として用いた従来の押し当て面が平面状のスタンプの作製方法を説明する模式的な図である。
【図８】（ａ）、（ｂ）は、本発明の一実施形態に係る試験媒体の防汚性の評価方法を説明するための模式的な図である。
【図９】（ａ）、（ｂ）、（ｃ）は、実施例１及び実施例２の顕微鏡観察結果を示す図面代用写真である。
【図１０】（ａ）、（ｂ）、（ｃ）、（ｄ）は、実施例１及び実施例２の防汚性試験用スタンプの評価結果を表わすグラフである。
【図１１】（ａ）、（ｂ）、（ｃ）、（ｄ）は、比較例１及び比較例２の顕微鏡観察結果を示す図面代用写真である。
【図１２】（ａ）、（ｂ）、（ｃ）、（ｄ）は、比較例１及び比較例２の防汚性試験用スタンプの評価結果を表わすグラフである。
【図１３】（ａ）、（ｂ）は、実施例３及び比較例３の防汚性試験用スタンプの評価結果を表わすグラフである。
【発明を実施するための形態】
【００１５】
以下、本発明を実施するための最良の形態（以下「発明の実施の形態」という。）について、図面を参照して説明する。
但し、本発明は以下の発明の実施の形態に限定されるものではなく、その要旨の範囲内において種々変形して実施することができる。
【００１６】
例えば、以下の発明の実施の形態の説明では、記録媒体として適宜、ＤＶＤ（Digital Versatile Disc）を例にとって説明するが、本発明は特定の記録媒体にのみ適用されるものではなく、種々の記録媒体（例えば、Ｂｌｕ−ｒａｙディスクや、ＣＤ（Compact Disc）等の光記録媒体等）に適用可能である。
【００１７】
図１は、本発明の一実施形態に係る防汚性試験用スタンプを表わす模式図である。図２は、比較例の防汚性試験用スタンプを表わす模式図である。図３は、従来の防汚性試験用スタンプを表わす模式図である。図４（ａ）、（ｂ）、（ｃ）は、防汚性試験におけるインク転写方法を順に説明するための模式図である。図５（ａ）、（ｂ）は、防汚性試験におけるスピンコートを説明するための模式図である。図６は、人工指紋液をディスク上に転写した様子を顕微鏡観察した写真である。
【００１８】
本発明は、記録媒体の防汚性試験に用いられる擬似指紋付着用のスタンプの形状に特徴を有するものであり、それ以外の点については、従来の防汚性試験方法を用いることができる。以下、まずは一般的な防汚性試験方法について記載し、その後、擬似指紋付着用のスタンプの形状について詳細を説明する。
【００１９】
（１）防汚性試験方法について
防汚性試験の方法の一例について、図４、５を用いて説明する。
【００２０】
まず、防汚性試験用のインク転写用の原版として、ポリカーボネート製基板５１を用意し、このポリカーボネート製基板５１を超音波洗浄器等で表面を清浄にする。次に、スピンコート法により後述する人工指紋液（以下、インクともいう）を表面に塗布する。
【００２１】
スピンコート法による人工指紋液の塗布は図５（ａ）に示すように、基板の中心穴近傍付近に、数十ｒｐｍでポリカーボネート製基板５１を回転させながら、人工指紋液４３をポリカーボネート製基板５１上に数ｍｌ程度滴下する。その後、適当な回転数制御を行いながらポリカーボネート製基板５１を回転させ、図５（ｂ）に示すように、人工指紋液４３を延伸していくことにより、人工指紋液が表面に塗布されたインク転写用の原版４１を作製する。
【００２２】
次に、図４（ａ）に示すように、人工指紋液が塗布されたインク転写用の原版４１に、に、防汚性試験用のスタンプ４２を所定の時間、所定の荷重（例えば５００ｇ、１０秒間）で押し当て、スタンプ４２に人工指紋液４３を移行させる。その後、図４（ｂ）に示すように、測定対象である試験ディスク４４の表面に、所定の時間、所定の荷重（例えば５００ｇ、１０秒間）で人工指紋液４３を移行させたスタンプ４２を押し当てる。これにより、図４（ｃ）に示すように、試験ディスク４４の表面に擬似指紋４５を付着させることができる。
【００２３】
そして、この擬似指紋の付着した付近について通常の条件で記録再生を行い、その場合のエラーレートにより防汚性を評価する。当然ながら、エラーレートの小さいディスクほど、防汚性の高いディスクと言うことができる。
本願発明に係る記録媒体の防汚性試験の方法は、後述する本発明のスタンプを用いることを特徴としている。
【００２４】
（２）インク成分について
試験に用いるインクは、人工指紋液として従来公知のものを適宜用いればよい。例えば、微粒子状物質と皮脂構成成分、希釈有機溶媒を混合したものが挙げられる。
微粒子状物質の例としては、ＪＩＳ  Ｚ８９０１に定められた試験用粉体第１１種の関東ロームが挙げられる。
皮脂構成成分の例としては、トリオレインが挙げられる。
希釈有機溶媒の例としては、メトキシプロパノールが挙げられる。
【００２５】
（３）インク転写用の原版について
スタンプへのインクの確実な移行を実現するため、インク転写用の原版４１には、射出成形により作製された、ピットや溝が表面に形成されていないポリカーボネート製基板５１を用いるのが望ましい。
【００２６】
（４）擬似指紋付着用のスタンプについて
（４−１）スタンプの形状について
図１は本発明の一実施形態に係る擬似指紋付着用のスタンプの形状を示した図である。
【００２７】
本発明の擬似指紋付着用のスタンプの形状（本発明のスタンプともいう）は、図１に示すように、記録媒体に押し当てられるスタンプの押し当て面１１に凹凸の形状が形成されていることにより、このスタンプの押し当て面１１を押し当てた状態で前記記録媒体の表面に接触しない凹部（溝）１２を有していることを特徴とする。スタンプ１０の押し当て面１１とは、人工指紋液４３が移行され、試験用ディスクに押し当てられる側の面のことであり、図１（ｂ）のＡ−Ａ断面図の上方部分のことである。この押し当て面に、凹凸形状を設け、スタンプ１０を記録媒体である試験用ディスクに押し当てた際、凹凸形状の凸部１３のみがディスク表面に接触し、凹凸形状の凹部１２がディスク表面に接触しないような構造となっている。例えるならば、印鑑の印字部分が凸部であり、空白部分が凹部と考えれば良い。このような形状を採用する理由は以下の通りである。
【００２８】
前述の通り、従来の試験方法に用いられるスタンプは、押し当て面が若干粗くなっているものの、基本的には略平面であり、試験ディスクへスタンプ１０を押し当てた際には、押し当て面のほぼ全面がディスク表面に接触することになる。このような状況の場合、特に試験ディスクの表面の撥水、撥油性がある程度良好な場合、人工指紋液がスタンプ１０の接触した部分全体に均一に付着せず、スタンプの縁の部分に押し出された形で凝集してしまうことがある。この場合、全体としては指紋液が付着しにくい表面を有する試験ディスクであっても、人工指紋液が縁部分に凝集してしまうことにより、この部分での記録再生特性の劣化が著しく、防汚性の評価結果としては悪い結果がえられてしまうことがある。なお、スタンプの押し当て面の表面粗さの程度を変更して検討してみたところ、結果に大差はなく、同様に人工指紋液が縁部分に凝集した。
【００２９】
本発明者等は、スタンプがあくまで擬似指紋であり、実際の人間の指の指紋と表面形状が異なることがこの原因ではないかと考えた。そこで、実際に人間の指により指紋をディスク上に転写し、その際の指紋の付着の様子を観察し、従来のスタンプにより人工指紋液を転写した場合と比較した。これらの様子を顕微鏡観察した結果を図６に示す。従来のスタンプを使用して人工指紋液を転写した場合の、スタンプの中央部分にあたる位置の人工指紋液の付着の様子を図６（ａ）に、スタンプの端部部分にあたる位置の人工指紋液の付着の様子を図６（ｂ）に示した。また、人間の指により指紋をディスク上に転写した場合の、スタンプの中央部分にあたる位置の人工指紋液の付着を図６（ｃ）に示した。
【００３０】
従来のスタンプの場合、微視的に見るとほぼ均一に人工指紋液が付着しているように見えるが、スタンプの中央部分（図６（ａ））と端部部分（図６（ｂ））では明らかに端部部分の方が多く付着している様子が伺える。
【００３１】
これに対して、実際の指紋の場合は、微視的に見ると指紋の模様に沿って筋状に指紋が付着しているが、指紋の中央部分（図６（ｃ））と端部部分（図示せず）でほぼ均一に付着していることが判った。このことから、本発明者等は、スタンプの表面形状を、押し当て面の全面がディスク表面に接触しないように表面に凹凸を設ける、即ち、実際の人間の指紋の模様に近い筋状の構造にすることにより、より均一な擬似指紋が実現出来るのではないかと考えた。
【００３２】
以上が、本発明において、スタンプの押し当て面に凹凸が形成されていることにより、スタンプを押し当てた状態で前記記録媒体の表面に接触しない凹部を有するスタンプを採用する理由である。
【００３３】
ここで、前記押し当て面全体の面積における凸部の占める面積の割合は、好ましくは１０％以上、更に好ましくは３０％以上、特に好ましくは４０％以上であり、好ましくは９０％以下、更に好ましくは７０％以下、特に好ましくは６０％以下である。ここで、押し当て面全体の面積とは、スタンプの押し当て面近傍における、スタンプを押し当てた場合に試験ディスク表面に平行な断面における面積を指す。また、凸部の占める面積とは、押し当て面の内、実際に試験ディスク表面に接触している部分の、試験ディスク表面に平行な断面における面積を指す。凸部の占める面積の割合を前記のようにすることにより、人工指紋液が試験ディスク表面と押し当て面との間で押し出され、外周の縁付近に指紋の濃い部分が出来ること無く、人工指紋液を試験ディスク表面に均一に付着させることが可能である。
【００３４】
ここで、押し当て面１１における凹部１２が、同心円状もしくは螺旋状の溝により形成されていることが好ましい。このようなスタンプの押し当て面の形状の例を、図１に示す。図１は、押し当て面１１側から見たスタンプの押し当て面の形状と、押し当て面に垂直な断面での形状を示す。このような形状にすることにより、スタンプの押し当て面全体に渡って、人工指紋液を試験ディスク表面に均一に付着させることが可能である。ここで、図１に示す溝の深さ１８は、スタンプを押し当てた際に溝部が試験ディスク表面に接触しない程度の深さがあればよい。スタンプを押し当てる際の荷重の大きさにも左右されるが、通常少なくとも１００μｍ程度あれば良い。また、溝の断面形状は矩形が好ましいが、台形状でもよく、曲線状でも構わない。
【００３５】
また、押し当て面から見た溝の形状は、格子状や水玉状でも構わない。押し当て面の一部が、試験ディスク表面に接触しない構造であれば、任意に選択できる。ただし、実際の作製上の容易さと効果を考慮すると、同心円状もしくは螺旋状が好ましい。
【００３６】
押し当て面の凹凸が同心円状もしくは螺旋状の溝により形成されている場合、図１に示す凹部（溝）の半径方向における幅１５は、好ましくは５０μｍ以上、更に好ましくは１００μｍ以上であり、好ましくは５００μｍ以下、更に好ましくは３００μｍ以下である。このような形状にすることにより、スタンプの押し当て面全体に渡って、人工指紋液を試験ディスク表面に均一に付着させることが可能である。
【００３７】
押し当て面全体の形状は、略円形であることが好ましいが、特に形状に制限は無い。押し当て面の大きさは、指紋を想定していることから、直径１４が１０〜３０ｍｍ程度であることが好ましい。
【００３８】
本発明のスタンプは、押し当て面の接触部の形状にその特徴を有する。従って、押し当て面の接触部以外のスタンプ全体の形状に関して特に制限はなく、種々の形状を適宜用いることができるが、取り扱いのしやすさから、通常は図３に示すスタンプ３０と同様にゴム栓状（円錐柱状）であることが好ましい。
【００３９】
スタンプの材質についても、本発明の効果が得られる限りにおいて適宜選択することが可能であるが、通常は耐薬品性、耐摩耗性、加工性、素材の入手のしやすさからシリコーンゴムが好ましい。
【００４０】
（４−２）スタンプの作製方法について
本発明のスタンプの作製方法については、本願発明の構成を達成するものであれば特に限定されるものでは無いが、以下に一例として製造方法を示す。
【００４１】
・同心円溝状スタンプの作製方法
本発明の押し当て面に同心円状の溝を有するスタンプは以下のように作成を行った。図７（ａ−１）〜（ａ−４）を参照して説明する。
【００４２】
（ａ−１）円筒状の穴１１１を有し、穴の底に同心円状の凹凸加工１１２を施したステンレス金型（下型）１１０を作成する。
（ａ−２）主剤と硬化剤を混ぜて攪拌を行いシリコンゴム液１０１を調製する。シリコンゴム液１０１の脱泡を行った後、型に流し込む。
（ａ−３）ステンレス金型の蓋（上型）１１３を締結して、２４時間放置する。
（ａ−４）蓋を外し、ステンレス金型から抜き出すことで、押し当て面に同心円状の溝を有するスタンプ１００が完成する。
【実施例】
【００４３】
以下、実施例により本発明を更に詳細に説明するが、本発明は、その要旨を超えない限り、以下の実施例により限定されるものではない。
【００４４】
＜スタンプの作製＞
（実施例用同心円溝状スタンプ）
（ａ）同心円溝状スタンプの作製方法
本発明に係る、押し当て面に同心円状の溝を有するスタンプは以下の方法により作成を行った
【００４５】
（１）円筒状の穴を有し、穴の底に同心円状の凹凸加工を施したステンレス金型を作成した。ステンレス金型として、直径１２mm、深さ７ｍｍの穴を有するものを作成した。穴の底部の中心部に直径０．２４ｍｍの凹部を配し、中心部の凹部の周りには同心円状に山と谷（凹部と凸部）を交互に１４個設けた。山と谷（凹部と凸部）の幅は０．２１ｍｍであり、溝の深さが０．１ｍｍであった。
（２）信越シリコーン社製シリコンゴムＫＥ−１７と、ＣＡＴ−ＲＭ０．５％ゴム硬度５０°とを混ぜて攪拌を行い、シリコンゴム液を調製した。シリコンゴム液の脱泡を行ったものを型に流し込んだ。
（３）ステンレス金型の蓋を締結して、２４時間放置した。
（４）蓋を外し、ステンレス金型から抜き出すことで、押し当て面に同心円状の溝を有するスタンプが完成した。
【００４６】
図１に示すように、直径１４が１２mm、高さ１７が７ｍｍの、押し当て面に同心円状の溝を有するスタンプ作成された。スタンプの溝幅（凹部の幅）１５は０．２１ｍｍ、凸部の幅１６は０．２１ｍｍ、溝の深さ１８が０．１ｍｍであり、ピッチ０．４２ｍｍの山と谷を１４個有しており、中心部分の山の直径が０．２４ｍｍであった。これらの寸法から、押し当て面における凸部分の占める面積は５８．５ｍｍ２であり、凹部分の占める面積は５４．６ｍｍ２と算出された。すなわち、押し当て面全体の面積における凸部の占める面積の割合は、５１．７％であった。
【００４７】
（比較例用平面スタンプ）
（ｂ）平面スタンプの作製方法
比較例として用いた、従来の押し当て面が平面状のスタンプは以下のように作成を行った。図７（ｂ−１）〜（ｂ−４）を参照して説明する。
【００４８】
（ｂ−１）円筒状の穴２１１を有し、穴の底に面を粗くする粗面加工２１２を施したステンレス金型（下型）２１０を作成した。ステンレス金型として、直径１２mm、深さ７ｍｍの穴を有するものを使用した。穴の底の粗面加工２１２は、表面粗さＲａ＝１．５〜１．６um程度に粗くしたものを使用した
【００４９】
（ｂ−２）信越シリコーン社製シリコンゴムＫＥ−１７と、ＣＡＴ−ＲＭ０．５％ゴム硬度５０°とを混ぜて攪拌を行い、シリコンゴム液を調製した。シリコンゴム液の脱泡を行ったもの２０１を、型に流し込んだ。
（ｂ−３）ステンレス金型の蓋（上型）２１３を締めて、２４時間放置した。
（ｂ−４）蓋を外して、ステンレス金型２１０から抜き出して、押し当て面が平面状のスタンプ２００が完成した。
図２に示すように、直径２２が１２mm、高さ２３が７ｍｍの、押し当て面の表面粗さがＲａ＝１．５〜１．６ｕｍの平面状であるスタンプが作成された。
【００５０】
なお、ステンレス金型の穴の底部の表面粗さは、ゴム栓の小さい円面の研磨剤である＃２４０の紙ヤスリで実際にシリコンゴム表面を削り、そのシリコンゴム表面の表面粗さを測定したところ、Ｒａ＝１．５〜１．６ｕｍであったことからＲａ＝１．５〜１．６とした。これにより、比較例用スタンプと実施例スタンプの全体形状を同一として、表面形状だけが異なるものとなり、さらに比較例用スタンプの押し当て面は従来の防汚性試験用のスタンプの表面粗さと同様のものとなった。
【００５１】
＜試験方法＞
防汚性の試験は、実施例と比較例でスタンプを変更したこと以外は、以下の方法により行った。
【００５２】
（試験用インクの作製）
試験に用いるインクは、以下の３種類の成分よりなるものを使用した。
Ａ：メトキシプロパノール（１−メトキシ−２−プロパノール）
Ｂ：トリオレイン（純度６０％以上）
Ｃ：微粒子状物質
【００５３】
Ｃの微粒子状物質としては、ＪＩＳ  Ｚ８９０１に定められた試験用粉体第１１種の関東ロームを用いた。上記成分を重量比がＡ：Ｂ：Ｃ＝２４０：２０：８となるように混合してインクを作製した。インクは１５秒以上プラスチック棒で攪拌した。
【００５４】
（インク転写用の原版の準備）
インク転写用の原版は、射出成形により作製された、ピットや溝が表面に形成されていないポリカーボネート製基板を用いた。この基板を超音波洗浄器等で表面を清浄にし、その後、スピンコート法により前記インクを表面に塗布した。
【００５５】
まず、基板の半径１２ｍｍ付近に、６０ｒｐｍで基板を回転させながら、前記インクを２ｍｌ程度滴下した。その後、最大５０００ｒｐｍ程度まで基板を回転させ、インクを基板の半径３０ｍｍ程度の範囲まで延伸することにより、インク転写用の原版を作製した。
【００５６】
（転写方法）
上述のインク転写用の原版に、スタンプを５００ｇの荷重で１０秒間押し当て、スタンプに人工指紋液を移行させた。その後、測定対象である試験ディスク表面に、５００ｇの荷重で１０秒間スタンプを押し当てることにより、試験ディスク表面に擬似指紋を付着させた。
【００５７】
（評価に用いた試験ディスクの構成）
記録再生光の入射側の最表面に、防汚機能を有するハードコート層を付与した追記型のブルーレイディスクを用い、ハードコート層のみが異なる材料からなるディスクＡ、Ｂの２種類を準備した。ハードコート層以外の構成については、市販の追記型ブルーレイディスクと同様である。ディスクＡには、ハードコート層表面におけるトリオレインの接触角が５０°程度の材料を用い、ディスクＢには、ハードコート層表面におけるトリオレインの接触角が７０°程度の材料を用いた。実際の指紋を用いた発明者等の検討の結果、ディスクＢはディスクＡよりも優れた防汚性を有していることが判っている。
【００５８】
（評価方法１）
試験ディスクの防汚性の評価は、以下の通りディスク表面への人工指紋付着前後のエラーレートの変動幅を測定することにより行った。
【００５９】
評価方法１では、まず、試験ディスクを市販のブルーレイディスクドライブ（パイオニア社製ＢＤＲ−２０５）に装着し、ＳＥＲ（ｓｙｍｂｏｌ  ｅｒｒｏｒ  ｒａｔｅ）を測定した。手順としては、試験ディスクの中心から半径３８ｍｍ付近（半径３７．５ｍｍ~３８．５ｍｍ）に、幅１ｍｍに渡って任意の情報を記録し、ＳＥＲを測定した。
次に、図８（ａ）に示すように、試験ディスク３００の記録部分３１１上に上記転写方法により人工指紋３２１を付着させた。さらに、人工指紋３２１付着後の試験ディスクの、中心から半径３７．５ｍｍ〜３８．５ｍｍの範囲において、既に記録されていた情報を再生することにより、６４トラック分のＳＥＲを測定した。記録再生はいずれも２倍速で一定とした。人工指紋付着前のＳＥＲをイニシャルＳＥＲ、付着後のＳＥＲをアーカイバルＳＥＲと呼び、これらの差が小さいほど、防汚特性が優れた光記録媒体と言える。
【００６０】
（評価方法２）
評価方法２では、評価方法１と同様にして、試験ディスクに任意の情報を記録し、ＳＥＲを測定した。
【００６１】
その後、図８（ｂ）に示すように、試験ディスク３００の記録部分３１１上に上記転写方法により人工指紋３３１を付着させた。人工指紋３３１付着後の試験ディスクの、中心から半径３７．５ｍｍ〜３８．５ｍｍの範囲において、６４点のＳＥＲを測定した。記録再生はいずれも２倍速で一定とした。ＳＥＲ測定後に、人工指紋付着箇所に対し、クリーンルーム用ワイパー（旭化成製ベンコット）により、薬品は用いずに半径方向に３、４回程度摺動させて、試験ディスクの人工指紋３３１の拭き取りを行った。さらに、同一の試験ディスク３００の記録部分３１１上であって、人工指紋３３１を転写位置から円周方向にずらした位置に、上記転写方法により人工指紋３３２を付着させた。このようにして、人工指紋の付着と、ＳＥＲの測定と、人工指紋の拭き取りとを、位置をずらしながら人工指紋３３１〜３３５まで５回行った。
なお、複数個の人工指紋の付着位置は図８（ｂ）の位置に限定されず、互いに被ることの無い記録部分３１１上の位置であれば任意にとることができる。
【００６２】
（顕微鏡写真観察）
防汚性評価を行った試験ディスク表面を、顕微鏡（ニコン製ＭＭ−２２）により人工指紋の付着状態の観察を行い、写真撮影を行った。
写真撮影は、図８に示すように、記録部３１１に付着させた人工指紋３２１において、スタンプの中央部分に当たる位置（図８（ａ）の３２２部分）と、スタンプの端部部分に当たる位置（図８（ａ）の３２３部分）で行った。
【００６３】
＜実施例１＞
上記の同心円溝状スタンプの作製方法に従って、同心円状の溝を有するスタンプを作成した。
作成された同心円溝状スタンプを用いて、上記の評価方法１によりディスクＡの防汚性の評価を行った。
【００６４】
人工指紋の付着状態を顕微鏡写真で観察を行った。中央部分を撮影したものを図９（ａ）に、端部部分を撮影したものを図９（ｂ）に示す。防汚性の評価のＳＥＲの各トラックにおける測定結果を図１０（ａ）に示す。測定した全トラックのＳＥＲの平均値は、イニシャルＳＥＲ（ｉｎｉｔｉａｌ）の平均値が５．８×１０−６、アーカイバルＳＥＲ（ａｒｃｈｉｖａｌ）の平均値が３．６８×１０−４であった。この結果を図１０（ｂ）に示す。
【００６５】
＜実施例２＞
実施例１と同様にして、同心円状の溝を有するスタンプを作成した。
作成された同心円溝状スタンプを用いて、上記の評価方法１によりディスクＢの防汚性の評価を行った。
【００６６】
人工指紋の付着状態を顕微鏡写真で観察を行った。中央部分を撮影したものを図９（ｃ）に、端部部分を撮影したものを図９（ｄ）に示す。防汚性の評価のＳＥＲの各トラックにおける測定結果を図１０（ｃ）に示す。測定した全トラックのＳＥＲの平均値は、イニシャルＳＥＲ（ｉｎｉｔｉａｌ）の平均値が６．９９×１０−６、アーカイバルＳＥＲ（ａｒｃｈｉｖａｌ）の平均値が９．０２×１０−５であった。この結果を図１０（ｄ）に示す。
【００６７】
＜評価結果（実施例１、２）＞
実施例１と実施例２のイニシャルＳＥＲとアーカイバルＳＥＲとのそれぞれの平均値を比較すると、同心円状の溝を有するスタンプを用いた場合には、ディスクＡを用いた実施例１においてはイニシャルＳＥＲからアーカイバルＳＥＲへ１００倍程度劣化しているのに対し、ディスクＢを用いた実施例２では１０倍程度の劣化であり、両ディスクの接触角に対応して、防汚性を正しく評価できていることが判る。また、人工指紋の付着状態を示した顕微鏡写真からは、本願の同心円溝状スタンプでは全面に渡ってほぼ均一に人工指紋液が付着している様子が判る。
【００６８】
＜比較例１＞
上記平面スタンプの作製方法に従って、押し当て面が平面状のスタンプを作成した。
作成された平面スタンプを用いて、実施例１と同様に評価方法１によりディスクＡの防汚性の評価を行った。
【００６９】
人工指紋の付着状態を顕微鏡写真で観察を行った。中央部分を撮影したものを図１１（ａ）に、端部部分を撮影したものを図１１（ｂ）に示す。防汚性の評価のＳＥＲの各トラックにおける測定結果を図１２（ａ）に示す。測定した全トラックのＳＥＲの平均値は、イニシャルＳＥＲ（ｉｎｉｔｉａｌ）の平均値が５．２８×１０−６、アーカイバルＳＥＲ（ａｒｃｈｉｖａｌ）の平均値が１．３４×１０−５であった。この結果を図１２（ｂ）に示す。
【００７０】
＜比較例２＞
比較例１と同様にして、押し当て面が平面状のスタンプを作成した。
作成された平面スタンプを用いて、実施例２と同様に評価方法１によりディスクＢの防汚性の評価を行った。
【００７１】
人工指紋の付着状態を顕微鏡写真で観察を行った。中央部分を撮影したものを図１１（ｃ）に、端部部分を撮影したものを図１１（ｄ）に示す。防汚性の評価のＳＥＲの各トラックにおける測定結果を図１２（ｃ）に示す。測定した全トラックのＳＥＲの平均値は、イニシャルＳＥＲ（ｉｎｉｔｉａｌ）の平均値が６．９９×１０−６、アーカイバルＳＥＲ（ａｒｃｈｉｖａｌ）の平均値が８．９７×１０−５であった。この結果を図１２（ｄ）に示す。
【００７２】
＜評価結果（比較例１、２）＞
比較例１と比較例２のイニシャルＳＥＲとアーカイバルＳＥＲとのそれぞれの平均値を比較すると、押し当て面が平面状のスタンプを用いた場合には、接触角が大きく本来防汚性の良好なディスクＢを用いた比較例２において、ディスクＡを用いた比較例１よりも、イニシャルＳＥＲからアーカイバルＳＥＲへの劣化幅が大きくなっており、防汚性の評価が正しく行われていないことが判る。人工指紋の付着状態を示した顕微鏡写真からは、スタンプの中央部分（図１１（ａ）、（ｃ））に比べ、端部（図１１（ｂ）、（ｄ））に人工指紋液が多く付着している様子が明らかである。
【００７３】
これらの結果から、押し当て面が平面状のスタンプを、発油性が高い材料に用いた場合には、強い力でスタンプを押し付けると、人工指紋液がディスク表面とスタンプの間を滑り外側（ディスク端部）に押し出されて、外周の縁付近に指紋の濃い部分が出来てしまい、その部分のＳＥＲ悪化の影響で全体の平均ＳＥＲも悪くなってしまう。一方、防汚性が低いと言われる材料は、人工指紋液がディスク表面を滑ることなく留まるので、結果的に、スタンプ全面に均一に付着し、平均ＳＥＲが良い結果に見えてしまうことがあるものと考えられる。このため、正しい評価結果が得られていないものと考えられる。
【００７４】
＜実施例３＞
実施例１と同様にして、同心円状の溝を有するスタンプを作成した。
作成された同心円溝状スタンプを用いて、上記の評価方法２によりディスクＢの防汚性の評価を行った。
【００７５】
防汚性の評価において測定した全トラックのＳＥＲの平均値は、イニシャルＳＥＲ（ｉｎｉｔｉａｌ）の平均値が７．２９×１０−６、アーカイバルＳＥＲ（ａｒｃｈｉｖａｌ）の平均値は１回目が６．４３×１０−５、２回目が８．１３×１０−５、３回目が６．２４×１０−５、４回目が６．９９×１０−５、５回目が７．９３×１０−５であった
。この結果を図１３（ａ）に示す。
【００７６】
＜比較例３＞
比較例１と同様にして、押し当て面が平面状のスタンプを作成した。
作成された平面スタンプを用い、実施例３と同様にして評価方法２によりディスクＢの防汚性の評価を行った。
【００７７】
防汚性の評価において測定した全トラックのＳＥＲの平均値は、イニシャルＳＥＲ（ｉｎｉｔｉａｌ）の平均値が７．２９×１０−６、アーカイバルＳＥＲ（ａｒｃｈｉｖａｌ）の平均値は１回目が１．４１×１０−４、２回目が３．４４×１０−５、３回目が１．３４×１０−５、４回目が８．５８×１０−５、５回目が１．２２×１０−４であった。この結果を図１３（ｂ）に示す。
【００７８】
＜評価結果（実施例３、比較例３）＞
従来の平面スタンプを用いた比較例３のアーカイバルＳＥＲが大きく変動しているのに対し、本願発明に係る同心円状溝スタンプを用いた実施例３では、各々のアーカイバルＳＥＲ平均値のばらつきが小さく、再現性に優れた安定な評価方法であることが判る。
【符号の説明】
【００７９】
１０        スタンプ
１１，２１，３１  押し当て面（上面部分）
１２        凹部（溝）
１３        凸部
１４，２２  スタンプの直径
１５        凹部（溝）の半径方向における幅
１６        凸部の半径方向における幅
１７，２３  スタンプの高さ
１８        溝の深さ
２０        押し当て面が平面状のスタンプ
３０        円錐柱のゴム栓状のスタンプ
３２        サンドペーパー
４１        人工指紋液（インク）転写用の原版
４２        スタンプ
４３        人工指紋液（インク）
４４        試験ディスク
４５        擬似指紋
５１        ポリカーボネート製基板
１００      押し当て面に同心円状の溝を有するスタンプ
１０１，２０１  シリコンゴム液
１１０，２１０  ステンレス金型（下型）
１１１，２１１  円筒状の穴
１１２      同心円状の凹凸加工
１１３，２１３  ステンレス金型の蓋（上型）
２００      押し当て面が平面状のスタンプ
２１２      粗面加工
３００      試験ディスク
３１１      記録部分
３２１，３３１〜３３５  人工指紋
３２２      スタンプの中央部分に当たる位置
３２３      スタンプの端部部分に当たる位置
【図１】
2012228834.tif 000003
【図２】
2012228834.tif 000004
【図３】
2012228834.tif 000005
【図４】
2012228834.tif 000006
【図５】
2012228834.tif 000007
【図７】
2012228834.tif 000008
【図８】
2012228834.tif 000009
【図１０】
2012228834.tif 000010
【図１２】
2012228834.tif 000011
【図１３】
2012228834.tif 000012
【図６】
2012228834.tif 000013
【図９】
2012228834.tif 000014
【図１１】
2012228834.tif 000015